(57)【要約】【課題】高温強度が向上した鋳型の製造方法を提供する【解決手段】鋳造用ろう型２１にバインダー６３を含むスラリーを塗布して、前記スラリーの表面にスタッコ材として非酸化物系セラミック材６１を付着させて成形体を得る成形体形成工程と、前記成形体を酸素含有雰囲気下において熱処理して鋳型１を得る熱処理工程とを行う。前記熱処理工程において、前記非酸化物系セラミック材６１が表面に液相を生成して、前記バインダー６３との密着層５１を形成する温度まで加熱する。【選択図】図２
2016155146.tif 000002
【特許請求の範囲】
【請求項１】
鋳造用ろう型にバインダーを含むスラリーを塗布して、前記スラリーの表面にスタッコ材として非酸化物系セラミック材を付着させて成形体を得る成形体形成工程と、
前記成形体を酸素含有雰囲気下において熱処理して鋳型を得る熱処理工程とを有し、
前記熱処理工程において、前記非酸化物系セラミック材が表面に液相を生成して、前記バインダーとの密着層を形成する温度まで加熱する
ことを特徴とする鋳型の製造方法。
【請求項２】
前記非酸化物系セラミック材が炭化物粒子である
ことを特徴とする請求項１に記載の鋳型の製造方法。
【請求項３】
前記炭化物粒子がＳｉＣであり
前記熱処理工程における加熱する温度が、１１００℃以上１５００℃以下である
ことを特徴とする請求項２に記載の鋳型の製造方法。
【発明の詳細な説明】
【技術分野】
【０００１】
本発明は、鋳造用鋳型の製造方法に関するものである。
【背景技術】
【０００２】
鋳物を製造する精密鋳造法として、ロストワックス法（インベストメントモールド法）が知られている。ロストワックス法では、まず、バインダーとして例えば非晶質シリカの微粒子が分散したゾルに、耐火物の粒子であるフラワーを添加して、均一に混合したスラリーを作成する。次に、このスラリーをろう型に付着させて、スラリーの上に粗粒の耐火物粉であるスタッコ材を付着させて乾燥する。この操作を１０回程度繰り返すことで、シリカ及びフラワーからなる層とスタッコ材からなる層とが複数積層されて、所定の厚みの被覆層が形成された成型体が作製される。さらに、この成型体からろう型を構成するワックスを融解・除去して、焼成することにより鋳型を製造する。
【０００３】
特許文献１では、ロストワックス法において、スタッコ材として熱伝導率が高い炭化珪素を用いて成形体を作成して、ワックスを溶解して排出させた後に、１０００℃で熱処理して鋳型を得る技術が開示されている。
【先行技術文献】
【特許文献】
【０００４】
【特許文献１】国際公開番号ＷＯ２０１４／０５７９１４号公報
【発明の概要】
【発明が解決しようとする課題】
【０００５】
特許文献に１に開示された技術は、熱伝導率が高いスタッコ材を用いることにより、鋳型の熱伝導率を高めて、鋳物の歩留まりの向上を計るものである。しかしながら、よりいっそう生産性を向上させることのできる鋳型が求められていた。
【０００６】
生産性の向上は、鋳型を薄肉化することで、凝固時の温度勾配を増加させて、金属の冷却速度を速めることによっても行うことができる。これにより、冷却時間を短縮して、鋳物の生産性を向上させることが可能となる。このように、冷却速度を速める観点からは鋳型の薄肉化が有効となるが、単に鋳型の厚みを薄くするだけでは鋳込み時に鋳型が割れてしまうことがあるため、薄肉化のためには鋳型の高温強度が必要となる。
【０００７】
従来のロストワックス法においては、焼成することによってバインダーである非晶質シリカが結晶質になり、例えば１０μｍ程度の粒径のフラワーや、例えば１００〜２００μｍ程度の粒径のスタッコ材を結合させている。しかし、スタッコ材は、周囲の粒子と比べて粒径が大きいために、バインダーだけではスタッコ材を十分に結合することができなかった。このため、鋳型の強度が不足しており、薄肉化が困難であった。
【０００８】
鋳型の強度、中でも鋳込む際の高温時の強度を向上させることができれば、鋳型を薄肉化して冷却速度を速め、生産性を向上させることが可能となる。したがって、高温強度を向上させることのできる鋳型及び製造方法が求められている。
【０００９】
本発明は上記のような課題に鑑みなされたもので、本発明の目的の一つは、高温強度が向上した鋳型の製造方法を提供することである。なお、この目的に限らず、後述する発明を実施するための形態に示す各構成により導かれる作用効果であって、従来の技術によっては得られない作用効果を奏することも本発明の他の目的として位置づけることができる。
【課題を解決するための手段】
【００１０】
（１）上記の目的を達成するために、本発明の鋳型の製造方法は、鋳造用ろう型にバインダーを含むスラリーを塗布して、前記スラリーの表面にスタッコ材として非酸化物系セラミック材を付着させて成形体を得る成形体形成工程と、前記成形体を酸素含有雰囲気下において熱処理して鋳型を得る熱処理工程とを有し、前記熱処理工程において、前記非酸化物系セラミック材が表面に液相を生成して、前記バインダーとの密着層を形成する温度まで加熱することを特徴としている。
【００１１】
（２）このとき、前記非酸化物系セラミック材が炭化物粒子であることが好ましい。
（３）さらに、前記炭化物粒子がＳｉＣであり、前記熱処理工程おける加熱する温度が、１１００以上１５００℃以下であることが好ましい。
【発明の効果】
【００１２】
本発明の鋳型の製造方法によれば、熱処理により非酸化物系セラミック材が表面に液相を生成して周辺粒子と密着した密着層を形成することで、鋳型の高温強度を向上させることができる。
【図面の簡単な説明】
【００１３】
【図１】本実施形態に係る成形体の構成を説明するための模式図である。
【図２】本実施形態に係る鋳型の構成を説明するための模式図である。
【図３】本実施形態に係る鋳型の製造方法の一例を示すフローチャートである。
【発明を実施するための形態】
【００１４】
以下、図面を参照して、本発明の実施の形態について説明する。
なお、以下に示す実施形態はあくまでも例示に過ぎず、以下の実施形態で明示しない種々の変形や技術の適用を排除する意図はない。以下の実施形態の各構成は、それらの趣旨を逸脱しない範囲で種々変形して実施することができるとともに、必要に応じて取捨選択することができ、あるいは適宜組み合わせることが可能である。
【００１５】
［１．鋳型及び成形体の構成］
まず、鋳型１及び成形体１１の構成について、図１，図２を用いて説明する。
図１は、本実施形態に係る成形体１１の構成を説明するための模式図である。図２は、本実施形態に係る鋳型１の構成を説明するために、一部の構成を拡大して示す模式図である。なお、図２では、バインダー６３の存在する範囲（領域）に点を描いて示している。
【００１６】
図２を参照して鋳型１について概略を説明する。鋳型１は、鋳物の製造に用いる精密鋳造用鋳型である。鋳型１は、バインダー６３と、フラワー６２と、スタッコ材としての非酸化物系セラミック材６１とから構成される。また、鋳型１は、バインダー６３及びフラワー６２を含む層と、非酸化物系セラミック材６１の層とが複数積層されてなるものである。鋳型１を構成する材料である、バインダー６３、フラワー６２、及び非酸化物系セラミック材６１をあわせて、鋳型材料と称する。なお、鋳型１は、少なくともバインダー６３と非酸化物系セラミック材６１とを含んで構成されるものであればよく、必ずしもフラワー６２を含んでいなくともよい。
【００１７】
図１を参照して成型体１１について概略を説明する。成形体１１は、鋳型１の製造過程において形成される、鋳造用ろう型２１と鋳型材料とからなる構造体である。なお、鋳造用ろう型２１を、単に「ろう型２１」と称する。ろう型２１は、ワックスが、目的とする鋳物の形状に合わせた形状に形成されてなる。
【００１８】
図１に示すように、成形体１１は、ろう型２１の周囲に、スラリー層３１ａ，３１ｂ…３１ｎと、スタッコ材としての非酸化物系セラミック材６１からなるスタッコ層３２ａ，３２ｂ…３２ｎとをそれぞれ設けた被覆層４２ａ，４２ｂ…４２ｎが形成されてなる。スラリー層３１ａ，３１ｂ…３１ｎは、バインダー６３及びフラワー６２を含む層である。なお、図１では、スタッコ層３２ａ，３２ｂ…３２ｎについて、非酸化物系セラミック材６１が一層に配置された状態を模式的に示しているが、非酸化物系セラミック材６１が二層以上に積層されてスタッコ層３２ａ，３２ｂ…３２ｎを形成していてもよい。
【００１９】
なお、本実施形態では、被覆層を、ろう型２１の表面に形成された第一層目の第一被覆層４２ａから、第ｎ層目の第ｎ被覆層４２ｎまでの複数の層を形成する場合について説明するが、被覆層は一層であっても良い。
【００２０】
また、これら第一被覆層４２ａから第ｎ被覆層４２ｎまでのそれぞれの層を特に区別しない場合には、単に「被覆層４２」として同じ符号を付して説明する。同様に、第一被覆層４２ａから第ｎ被覆層４２ｎまでのそれぞれの層に形成されるスラリー層及びスタッコ層についても、特に区別しない場合には、単に「スラリー層３１」、「スタッコ層３２」として同じ符号を付して説明する。
【００２１】
＜バインダー＞
バインダー６３は、無機酸化物粒子からなる非晶質の無機バインダーである。バインダー６３は、特に制限されず、ロストワックス法による鋳型の製造に用いられる公知のバインダーを適宜用いることができる。バインダー６３としての無機酸化物粒子は、例えば、シリカ、アルミナ、ジルコニア等を用いることができる。
【００２２】
バインダー６３の粒径は、特に制限されないが、通常、１ｎｍ以上２００ｎｍ以下、
好ましくは、２ｎｍ以上１００ｎｍ以下、より好ましくは５ｎｍ以上５０ｎｍ以下である。
バインダー６３を、水、水溶液またはアルコールからなる溶媒にコロイド状に分散させることで、バインダー６３が分散したゾルが得られる。
【００２３】
＜フラワー＞
フラワー６２は、鋳物１の強度を高める耐火物粒子である。フラワー６２は、特に制限されず、ロストワックス法による鋳型の製造に用いられる公知のフラワーを適宜用いることができる。フラワー６２としての耐火物粒子は、例えば、シリカ、アルミナ、ジルコン等を用いることができる。
【００２４】
フラワー６２の粒径は、特に制限されないが、通常、１μｍ以上、８０μｍ以下、
好ましくは、３μｍ以上、５０μｍ以下、より好ましくは５μｍ以上、３０μｍ以下である。
【００２５】
＜スラリー＞
スラリーは、コロイド状のバインダー６３が分散したゾルに、フラワー６２を加えて均一に混合することにより得られる。スラリーには、さらに、濡れ性改善剤、消泡剤、及び乾燥割れ防止剤を添加してもよい。また、スラリーには、バインダー６３を分散させるための分散剤を含有させてもよい。なお、上述の通り、鋳型１は必ずしもフラワー６２を含んでいなくともよいことから、スラリーも、少なくともバインダー６３を含んでいれよく、必ずしもフラワー６２を含んでいなくともよい。
【００２６】
＜非酸化物系セラミック材＞
非酸化物系セラミック材６１は、スタッコ材として使用される耐火性の粗粒の粒子である。非酸化物系セラミック材６１としては、熱処理により酸化して液相を形成する、炭化物の粒子または窒化物の粒子を用いることができる。炭化物としては、例えば、炭化珪素（ＳｉＣ）、炭化チタン（ＴｉＣ）が挙げられる。窒化物としては、窒化珪素（Ｓｉ3Ｎ4）、窒化チタン（ＴｉＮ）が挙げられる。非酸化物系セラミック材６１は、１種を単独で用いてもよく、または２種以上を組み合わせて用いてもよい。
【００２７】
非酸化物系セラミック材６１の粒径は、通常、１０μｍ以上、１ｍｍ以下、好ましくは、５０μｍ以上、５００μｍ以下、より好ましくは１００μｍ以上、２００μｍ以下である。非酸化物系セラミック材６１の粒径が上記範囲の下限以上となることで、付着させた場合に形成される一層分のスタッコ層３２の厚さを十分に確保することができ、また鋳型１の乾燥を早めて、製造工程を短縮することができる。また、非酸化物系セラミック材６１の粒径が上記範囲の上限以下となることで、過度の粗大化を防ぎ、周辺粒子との結合により鋳型１の強度を保つことができる。
【００２８】
＜成形体＞
図１に示すように、ろう型２１の周囲に、バインダー６３及びフラワー６２を含むスラリーを塗布することで、スラリー層３１が形成される。さらに、スラリー層３１の表面に、非酸化物系セラミック材６１を付着させることで、スタッコ層３２が形成される。
【００２９】
ろう型２１の外表面には、スラリー層３１ａが形成される。スラリー層３１ａの表面には、スタッコ層３２ａが形成される。このように、ろう型２１の外表面に設けられたスラリー層３１ａとスタッコ層３２ａとをあわせて第一被覆層４２ａという。
【００３０】
スタッコ層３２ａの外表面には、さらにスラリー層３１ｂが形成される。また、スラリー層３１ｂの外表面には、スタッコ層３２ｂが形成される。このように、第一被覆層４２ａの外表面に設けられたスラリー層３１ｂとスタッコ層３２ｂとをあわせて第二被覆層４２ｂという。
【００３１】
以降、同様にして、ろう型２１から外側に向けて順にｎ層目までの第ｎ被覆層４２ｎが形成される。これにより、ｎ層の被覆層４２からなる、複層被覆層４１が形成される。このように、成形体１１は、ろう型２１と、ろう型２１の周囲を囲む鋳型材料からなる複層被覆層４１とにより形成された、乾燥鋳型である。
【００３２】
なお、例えば、スタッコ層３２ａの表面にスラリーが塗布されてスラリー層３１ｂが形成される場合、スタッコ層３２ａの非酸化物系セラミック材６１の隙間を通じてスラリー層３１ｂのスラリーがスラリー層３１ａの表面にまで含浸する。このため、スラリー層３１ｂの形成により、非酸化物系セラミック材６１は、バインダー６３及びフラワー６２が周囲に存在する状態となっている。
【００３３】
＜鋳型＞
成形体１１は、後述する熱処理工程を経ることで、ろう型２１が除去されて複数被覆層４１が残る。さらに、複数被覆層４１において、図２に示すように、非酸化物系セラミック材６１の表面が液相を経て、バインダー６３及びフラワー６２と結合して密着層５１を形成することで、鋳型１が得られる。密着層５１では、非酸化物系セラミック材６１が、周辺の非酸化物系セラミック材６１との間で液相焼結して結合する。またこのとき、バインダー６３が焼結して、バインダー６３の間で結合が生じるとともに、フラワー６２及び非酸化物系セラミック材６１とも結合する。
【００３４】
［２．鋳造用鋳型の製造方法］
次に、成形体１１及び鋳型１の製造方法について、図３を用いて説明する。図３は、本実施形態に係る鋳型１の製造方法を示すフローチャートである。
鋳型１は、ろう型２１の周囲に複層被覆層４１を形成して成形体１１を得る成型体形成工程と、成形体１１を加熱してろう型２１を除去する脱ろう工程と、ろう型２１が除去された成形体１１にさらに熱処理を行う熱処理工程によって製造される。
【００３５】
＜成型体形成工程＞
鋳型１の製造は、まず、ろう型２１に上述したスラリーを塗布するディッピングを行う（ステップＳ１）。スラリーの塗布方法は特に限定されないが、例えば、スラリーが貯留された貯留部にろう型２１を浸漬させた後、引き上げて余分なスラリーを落下させることにより行う。
【００３６】
次に、スラリーが塗布されたろう型２１の表面に、スタッコ材としての非酸化物系セラミック材６１を付着させるスタッコイングを行う（ステップＳ２）。非酸化物系セラミック材６１の付着方法は特に限定されないが、例えば、非酸化物系セラミック材６１をスラリーが塗布されたろう型２１に振り掛けることにより行う。
【００３７】
さらに、スラリーが塗布されて非酸化物系セラミック材６１が付着したろう型２１を乾燥する（ステップＳ３）。乾燥方法は特に限定されないが、例えば、自然乾燥や機械乾燥により行う。これにより、ろう型２１の外側に、スラリー層３１ａとスタッコ層３２ａとが形成されて、スラリー層３１ａとスタッコ層３２ａとからなる第一被覆層４２ａが形成される。
【００３８】
被覆層４２をｎ回積層したか否かを判定し、ｎ回積層していなければ再度ステップＳ１〜Ｓ３を行う。すなわち、上述の第一被覆層４２ａの形成工程（ステップＳ１〜Ｓ３）と同様の操作をｎ回繰り返す（ステップＳ４）。これにより、第一被覆層４２ａの外側に順次、第ｎ被覆層４２まで形成されて、複数被覆層４１が形成されることで、成形体１１が得られる。
【００３９】
被膜層４２の形成を繰り返す回数は、鋳物１の所望の厚みによるため特に制限されないが、通常５回以上、１５回以下である。上記範囲の下限以上の回数を行うことで、得られる鋳型１に厚みを持たせて強度を増すことができるために好ましい。また、上記範囲の上限以下の回数に制限することで、鋳型１の厚みが過度に厚くなり過ぎず、鋳物の冷却を速やかに行うことができるために好ましい。
【００４０】
＜脱ろう工程＞
成形体１１に対して、後述する熱処理の温度範囲を下回る温度であって、ろう型２１を構成するワックスが融解する温度以上で加熱する、脱ろう処理を行う（ステップＳ５）。脱ろう処理の方法は特に限定されないが、例えば、オートクレーブを用いて、１５０℃程度の温度で加熱することにより行う。これにより、成形体１１から、ろう型２１を構成するワックスが融解することによって、ろう型２１が除去されて、複数被覆層４１が残る。
【００４１】
＜熱処理工程＞
ろう型２１が除去されることで残された複数被覆層４１に対して熱処理を行う（ステップＳ６）。熱処理は、非酸化物系セラミック材６１が酸化を受けて表面に液相を生成して、バインダー６３及びフラワー６２との密着層５１を形成する温度まで加熱することにより行う。さらに、密着層５１が十分な厚さに成長するよう、密着層５１を形成する温度で所定の時間の熱処理を継続することが好ましい。熱処理は、例えば、焼成炉を用いることにより行うことができる。
【００４２】
熱処理により、複数被覆層４１が焼成されて、非晶質のバインダー６３が、結晶質（クリストバライト）になり、フラワー６２及び非酸化物系セラミック材６１と結合する。さらに、非酸化物系セラミック材６１の表面が酸化されて酸化物を生じ、この酸化物が液相を生成して、バインダー６３及びフラワー６２との密着層５１を形成する。このようにして、熱処理によって、成形体１１から鋳型１が得られる。
【００４３】
熱処理工程において、成形体１１を熱処理する雰囲気は、酸素含有雰囲気である。雰囲気中の酸素含有率は、非酸化物系セラミック材６１の表面を酸化することができればよく、特に限定されない。このため、例えば、一般の大気雰囲気で行うことができる。
【００４４】
熱処理工程において、成形体１１を加熱する温度の下限は、通常１１００℃以上であり、好ましくは１２００℃以上であり、より好ましくは１４００℃以上である。上記の温度範囲の下限以上で熱処理を行うことにより、非酸化物系セラミック材６１の表面を酸化するとともに、密着層５１を形成することができる。また、成形体１１を熱処理する温度の上限は、通常１６００℃以下、好ましくは１５００℃以下である。上記の温度範囲の上限以下で熱処理を行うことにより、焼結が進みすぎて成形体１１が収縮して、鋳型１の形状が変化することを防ぐことができる。
【００４５】
上記の温度条件における成形体１１の熱処理時間は、成形体１１の形状、大きさ、厚み、焼結の程度に依存するため特に限定されない。熱処理時間は、少なくとも、非酸化物系セラミック材６１の表面に液相を生成して密着層５１を形成する程度に行えばよく、上記の熱処理の温度範囲となるように保持する時間を、例えば、１時間以上、１０時間以下とすればよい。
【００４６】
［３．作用及び効果］
本実施形態に係る鋳型１の製造方法は、上述のように構成されるため、以下のような作用及び効果を得ることができる。
【００４７】
図１に示すように、本実施形態に係る製造方法によれば、ろう型２１にバインダー６３及びフラワー６２を含むスラリーを塗布することで、スラリー層３１が形成される。スタッコ材として非酸化物系セラミック材６１を付着させることでスタッコ層３２が形成される。このようにして、成形体１１には、バインダー６３、フラワー６２、及び非酸化物系セラミック材６１からなる被膜層４１が形成される。さらに、成形体１１を酸素含有雰囲気下において熱処理することにより、非酸化物系セラミック材６１の表面が熱処理時に酸化されるが、酸化物となる際に溶融するため、非酸化物系セラミック材６１の表面に液相を生成する。このため、図２に示すように、鋳型１では、非酸化物系セラミック材６１の表面が液相を経て焼結することで、周辺粒子と密着した密着層５１を形成する。このとき、密着層５１では、非酸化物系セラミック材６１が、周辺に存在するバインダー６３及びフラワー６２と密着して結合している。また、密着層５１では、非酸化物系セラミック材６１が、周辺の非酸化物系セラミック材６１との間で液相焼結して結合している。
【００４８】
このようにして、本実施形態に係る製造方法によれば、密着層５１の形成によって、従来の製造方法では達成できなかった、粗粒のスタッコ材と、フラワー６２やバインダー６３との密着性を向上させることができる。したがって、本実施形態に係る製造方法により得られる鋳型１の高温強度を向上させることができることから、薄肉化が可能となる。よって、鋳型１の薄肉化により凝固時の冷却速度を速めて、生産性を高めることができる。
【００４９】
また、非酸化物系セラミック材６１が炭化物粒子であることにより、炭化物粒子が熱処理により酸化を受けて酸化物となり、液相の生成と密着層５１の形成とが生じることで、鋳型１の高温強度を向上させることができる。
【００５０】
またさらに、非酸化物系セラミック材６１がＳｉＣであり、１１００℃以上１５００℃以下で熱処理することにより、表面が酸化されてＳｉＯ2となり、液相の生成と密着層５１の形成とが生じることで、鋳型１の高温強度を向上させることができる。
【００５１】
［４．その他］
上述の実施形態では、成形体１１を得た後に、脱ろう工程を経て、所定の温度範囲の熱処理を行う場合について説明した。熱処理工程の前に、成形体１１の焼成を行う、焼成工程を行ってもよい。また、熱処理工程の前に、熱処理の温度範囲を下回る温度で成形体１１に熱処理（か焼）を施す、か焼工程を行ってもよい。か焼工程により鋳型材料の熱分解が生じて、成形体１１から脱水や脱炭酸を起こすことで、続く熱処理工程において成形体１１に収縮が生じることを防ぐことができる。
【００５２】
焼成工程またはか焼工程を行う場合、焼成工程またはか焼工程の後に成形体１１の温度が室温程度まで下がるまで放置してから熱処理を行ってもよい。または、焼成工程もしくはか焼工程の後に成形体１１をそのまま昇温して、熱処理工程を行ってもよい。
【実施例】
【００５３】
以下、実施例及び比較例を挙げて本発明を更に具体的に説明するが、本発明は、その要旨を超えない限り、これらの実施例に限定されるものではない。
【００５４】
＜実施例１＞
〔スラリーの作成〕
バインダーとして平均粒径３０ｎｍのシリカ微粒子を水に懸濁して、シリカゾルを作成した。このシリカゾルに、フラワーとして平均粒径１０μｍのアルミナ粒子、濡れ性改善剤、消泡剤、乾燥割れ防止剤を加えて、混合してスラリーを作成した。混合は、撹拌機を用いて行った。このスラリーでは、シリカ微粒子を７重量％、アルミナ粒子を７８重量％、水を１５重量％となるようにして混合している。
【００５５】
〔成形体の作成〕
ろう型として、幅３０ｍｍ、厚さ５ｍｍ、長さ２００ｍｍのワックス基材を使用した。このワックス基材を上記のスラリーに浸漬して、引き上げて余分なスラリーを落下させることでワックス基材表面にスラリーを塗布した。濡れているスラリーに、非酸化物系セラミック材として、１００〜２００μｍの炭化珪素粒子を付着させた。炭化珪素粒子を付着させたワックス基材を乾燥することにより、第１被覆層を形成した。
上記の第１被覆層の形成と同等の操作を１０回繰り返すことで、１０層からなる複数被覆層が形成された成形体を得た。
【００５６】
〔熱処理〕
上記の成形体を、１１００℃で、５時間、熱処理して、実施例１の鋳型の試験片を製造した。実施例１の鋳型の試験片を以下に示す条件で密着層の観察を行い、厚さを測定した。また、実施例１の鋳型の試験片を以下に示す条件で高温強度試験を行い、強度の評価を行った。結果を表１に示す。
【００５７】
〔密着層厚さの確認〕
製造された鋳型の試験片の断面を、電子顕微鏡（日本電子社製「ＪＳＭ−５６１０」）で撮影して、非酸化物系セラミック材６１周辺の観察を行った。電子顕微鏡写真から密着層の形成を確認するとともに、密着層が形成されている場合には厚さを測定した。
【００５８】
〔高温強度の評価〕
製造された鋳型の試験片を、１５００℃における３点曲げ強度（スパン１００ｍｍ）を測定した。なお、鋳込み時には温度が１５００℃に達することから、ここで行う高温強度の評価は、鋳込み時の鋳型の強度の指標となるものである。
【００５９】
測定結果から、以下の基準で評価を行った。
高温強度が７Ｍｐａ以上                    ◎（高温強度が優れる）
高温強度が４．５Ｍｐａ以上、７Ｍｐａ未満  ○（高温強度が良い）
高温強度が４．５Ｍｐａ以下                ×（高温強度が悪い）
【００６０】
＜実施例２＞
熱処理の温度を１２００℃にすること以外は、実施例１と同様にして、実施例２の鋳型の試験片を作成し、実施例１と同様にして評価を行った。結果を表１に示す。
【００６１】
＜実施例３＞
熱処理の温度を１３００℃にすること以外は、実施例１と同様にして、実施例３の鋳型の試験片を作成し、実施例１と同様にして評価を行った。結果を表１に示す。
【００６２】
＜実施例４＞
熱処理の温度を１４００℃にすること以外は、実施例１と同様にして、実施例４の鋳型の試験片を作成し、実施例１と同様にして評価を行った。結果を表１に示す。
【００６３】
＜実施例５＞
熱処理の温度を１５００℃にすること以外は、実施例１と同様にして、実施例５の鋳型の試験片を作成し、実施例１と同様にして評価を行った。結果を表１に示す。
【００６４】
＜参考例１＞
熱処理の温度を９００℃にすること以外は、実施例１と同様にして、参考例１の鋳型の試験片を作成し、実施例１と同様にして評価を行った。結果を表１に示す。
【００６５】
＜参考例２＞
熱処理の温度を１０００℃にすること以外は、実施例１と同様にして、参考例２の鋳型の試験片を作成し、実施例１と同様にして評価を行った。結果を表１に示す。
【００６６】
＜比較例１＞
炭化珪素粒子に替えて、１００〜２００μｍのアルミナ粒子を用いて、熱処理の温度を９００℃にすること以外は、実施例１と同様にして、比較例１の鋳型の試験片を作成した。実施例１と同様にして評価を行った。結果を表１に示す。
【００６７】
＜比較例２＞
熱処理の温度を１５００℃にすること以外は、比較例１と同様にして、比較例２の鋳型の試験片を作成し、実施例１と同様にして評価を行った。結果を表１に示す。
【００６８】
【表１】
2016155146.tif 000003
【００６９】
表１から明らかなように、スタッコ材として炭化珪素粒子を用いて、１１００℃以上の温度で熱処理を行った実施例１〜５では、密着層５１の形成が確認された。これに対して、熱処理の温度が９００℃、１０００℃の参考例１，２では、密着層５１の形成が確認されなかった。一方、スタッコ材としてアルミナ粒子を用いた比較例１，２では、熱処理の温度に関わらず、密着層５１の形成が確認されなかった。さらに、実施例１〜５の高温強度は、参考例１，２及び比較例１，２の高温強度を上回っていた。
【００７０】
この結果から、スタッコ材として非酸化物系セラミック材６１を用いるとともに、熱処理工程において、非酸化物系セラミック材６１が密着層５１を形成する温度まで加熱した実施例１〜５では、密着層５１の形成により鋳型１の高温強度が向上したことがわかる。また、熱処理温度が、密着層５１を形成する温度から増加するにつれて密着層５１が成長して厚さが増し、中でも密着層５１の厚さが１〜８μｍとなる１２００℃以上の実施例２〜５では、より高温強度が増したことが分かる。
【符号の説明】
【００７１】
１  鋳型
１１  成形体
２１  ろう型
３１  スラリー層
３２  スタッコ層
４２  被覆層
４１  複数被覆層
５１  密着層
６１  非酸化物系セラミック材（スタッコ材）
６２  フラワー
６３  バインダー
【図１】
2016155146.tif 000004
【図２】
2016155146.tif 000005
【図３】
2016155146.tif 000006